(57)【要約】【課題】砂及び／又はゴムチップ入人工芝に対し、充分な面接着性を有する砂及び／又はゴムチップ入人工芝用変形ラインテープを提供する。【解決手段】合成重合体モノフィラメントよりなり、係止部が膨頭子体の係合素子が表面に多数立設され、その素子茎部直径（Ｄ）が以下の条件（イ）を満たす布製ファスナー雄面からなる砂及び／又はゴムチップ入人工芝用変形ラインテープにより解決する。０．３≦Ｄ≦０．９　…（イ）（単位ｍｍ）本発明の係合素子軸径の太い人工芝用変形ラインテープは、砂及び／又はゴムチップ入人工芝に対し、充分な面接着性を有する。【選択図】なし【特許請求の範囲】
【請求項１】
合成重合体モノフィラメントよりなり、係止部が膨頭子体の係合素子が表面に多数立設され、その素子茎部直径（Ｄ）が以下の条件（イ）を満たす布製ファスナー雄面からなる砂及び／又はゴムチップ入人工芝用変形ラインテープ。
０．３≦Ｄ≦０．９　…（イ）（単位ｍｍ）
【請求項２】
係合素子の立設密度が３０〜９０本／ｉｎｃｈ２であることを特徴とする請求項１記載の砂及び／又はゴムチップ入人工芝用変形ラインテープ。
【請求項３】
請求項１又は２記載の砂及び／又はゴムチップ入人工芝用変形ラインテープを、砂及び／又はゴムチップ入人工芝に施工することを特徴とする砂及び／又はゴムチップ入人工芝用変形ラインテープの施工方法。
【発明の詳細な説明】
【０００１】
【発明の属する技術分野】
本発明は、砂及び／又はゴムチップ入の人工芝に好適なラインテープに関するものである。
【０００２】
【従来の技術】
従来、人工芝にラインを引く方法としては人工芝の表面に着色する方法、着色した砂を引く方法、あるいはラインとなる部分に別の色の人工芝を配設する方法等が行われていた。このうち表面に着色する方法ではきれいなライン状に着色するのが容易でなく、更に一旦着色したものは色落ちしにくく極めて不都合であった。また、着色した砂を引くのは、真っ直ぐのラインを引くのにコツを有し、敷設に手間がかかるという問題があり、更に、ラインとして別色の人工芝を配設するのは施工上極めて手間のかかる作業であり、更にラインの変更は容易ではないと言う問題もある。
【０００３】
本発明者らは先に、係合素子を製造する際の織り・加工の温度条件を工夫することにより、従来にない細長い係合素子を製造し、得られた係合素子が人工芝に適合し得ることを見出し、人工芝用変形ラインテープを開発した（特許文献１参照）。
【０００４】
しかしながら、昨今では、競技者の関節疲労，転倒時の火傷等の健康面から、粗硬なパイル素子，フラットヤーンなどのみで構成された人工芝ではなく、砂及び／又はゴムチップをパイル間に混在させた、砂及び／又はゴムチップ入の人工芝を用いる場合が多くなってきている。かかる砂及び／又はゴムチップ入人工芝は、従来の人工芝と比較して表面が堅いため、前述のラインテープでは、係合し難く、無理に敷設しようとすると、係合素子が損傷する等の問題が起こってきている。
【０００５】
この様な状況に対し、本出願人は表面硬度の高い砂及び／又はゴムチップ入の人工芝に対しても容易に敷設可能な砂及び／又はゴムチップ入人工芝用ラインテープを既に開発している（特許文献２参照）。
【０００６】
【特許文献１】
実用新案登録第２１４９７７１号公報
【０００７】
【特許文献２】
特開２００２−０２９４０４号公報
【０００８】
【発明が解決しようとする課題】
従って、本発明の目的とするところは、表面硬度の高い砂及び／又はゴムチップ入の人工芝に対しても容易に敷設可能な砂及び／又はゴムチップ入人工芝用変形ラインテープを得るにある。
【０００９】
【課題を解決するための手段】
本発明は上記目的を達成する為に次の構成を備えている。即ち、合成重合体モノフィラメントよりなり、係止部が膨頭子体の係合素子が表面に多数立設され、その素子茎部直径（Ｄ）が以下の条件（イ）を満たす不織布用布製ファスナー雄面からなることを特徴とする砂及び／又はゴムチップ入人工芝用変形ラインテープ，係合素子の立設密度が３０〜９０本／ｉｎｃｈ２である当該砂及び／又はゴムチップ入人工芝用変形ラインテープ及びこれらを用いた砂及び／又はゴムチップ入人工芝用変形ラインテープの敷設方法である。
０．３≦Ｄ≦０．９　…（イ）（単位ｍｍ）
【００１０】
【発明の実施の形態】
本発明の雄面に用いられる係合素子は溶融紡糸可能な熱可塑性合成線状重合体よりなるモノフィラメント糸、例えばポリオレフィン系，ポリアミド系及びポリエステル系の中から選ぶことが出来るけれども、膨頭子形成の上からはポリオレフィン系が有効であり、被係合体への貫通機能上はポリエステル繊維（ＰＥＴ）が有効である。
【００１１】
モノフィラメントの断面形状は大略円形であればよいが、多角形であっても、中心からの対称形が望ましい。偏平断面、半円形、などの特殊異形断面糸は立没突起とした場合、熱応力等で屈曲を生じ易いので好ましくない。
【００１２】
図２に示される本発明に係る膨頭子先端部のふくらみＤＭは軸径（Ｄ）に対して１．４倍以上２．０倍未満が好ましい。１．４倍以上だと、とれ難く、２．０倍以下であると被係合体に敷設し易く浮き上り難いからである。
【００１３】
さて、本発明の特徴とするところは、図２に示すように、係合素子の茎部直径（Ｄ）が下記の範囲にある点である。
０．３≦Ｄ≦０．９　…（イ）（単位ｍｍ）
直径（Ｄ）が０．３（ｍｍ）以上で、適度な剛性を有するため、砂やゴムチップ入りの人工芝に敷設し易く、また係合素子表面積の増加に伴って摩擦係合が大きくなり、係合素子長にかかわらず、横引き抗力が大きく有効な係合面を得られるからである。また直径（Ｄ）が０．９（ｍｍ）以下であると、被係合体となる砂及び／又はゴムチップ入人工芝に対して、必要な深さに敷設し易く実用的だからである。尚、好ましくは、０．４以上であり、更に好ましくは、０．５以上である。
【００１４】
一方、パイル高（Ｌ）の範囲は５（ｍｍ）以上２０（ｍｍ）以下が好ましく、更に好ましくは、５〜１０（ｍｍ）である。５（ｍｍ）以上だと、人工芝が長いパイルと短いループの２段植毛構造になっている場合に、短いループ状の芝にも絡まることができるという点で好ましく、２０（ｍｍ）以下で、素子茎部直径（Ｄ）との比率が高すぎず、砂及び／又はゴムチップ入人工芝への敷設時の素子の湾曲が少なく、ラインの敷設が容易であるという点で好ましいからである。
【００１５】
パイル高（Ｌ）と素子茎部直径（Ｄ）の比Ｌ／Ｄは、７≦Ｌ／Ｄ≦４０の範囲にあることが、好ましく、特に好ましくは、１０≦Ｌ／Ｄ≦１５である。１０以上で、砂及び／又はゴムチップ入人工芝への敷設が容易となり、４０以下で素子茎部のモノフィラメント糸そのものが曲がらないからである。
【００１６】
係合要素の立設密度は被係合体となる砂及び／又はゴムチップ入人工芝のパイルの密度や開繊状態によって選択的に使用出来るが、通常３０〜９０（本／ｉｎｃｈ２）であることが好ましく、更に好ましくは、３６〜９０（本／ｉｎｃｈ２）、特に好ましくは、４５〜７０（本／ｉｎｃｈ２）である。
【００１７】
係合素子によって構成される布製ファスナー雄面の製造に際しては、二重パイル織機を用いて、モノフィラメント糸をパイルとして織付けた后に充分な熱セットを行なう事によって後工程のパイルだおれを阻止することが好ましい。その後面分割し必要に応じて着色加工を施した後、最后に造粒工程で素子先端を溶融加熱して、ファスナー雄面となす。
【００１８】
そして、前記ファスナー雄面を一定の規格巾となし、必要に応じて裏面を着色加工することにより、砂及び／又はゴムチップ入人工芝用変形ラインテープを製造することができる。
【００１９】
本発明においては、着色加工は必ずしも必要ではないが、白色を含む螢光塗料又は蓄光・顔料をコーティングする等により有色にすることで、ラインテープを目立たせることができるため好ましい。
【００２０】
本発明の砂及び／又はゴムチップ入人工芝用変形ラインテープは、例えばサッカー、フットサル、テニス、ゲートボール、野球、ソフトボール、グランドホッケー、バトミントン、ソフトバレー、ペタンク、ドッチボール、陸上トラック、バレーボール等のスポーツ用コートに用いられる。また、その他にも人工芝等が用いられる各種イベントにも用いられる。
【００２１】
その形態としては、例えばセンターサークルの様な円形ライン、コーナーの様な垂直ラインテープ、コーナーエリアの様な垂直ラインテープに１／４円形ラインテープを付したもの、ゴールキックマークやペナルティキックマークの様な垂直クロスラインテープ等が挙げられる。
【００２２】
垂直ラインテープに１／４円形ラインテープを付したものの様に複雑な形状のものは、直線部曲線部等各部を一部切り離したり、部品構造とすることで、収納や持ち運び等のためにコンパクトにできる形態を取っても良い。
【００２３】
又、人工芝用のラインテープとしては、用いる際は、５０（ｍｍ）巾程度にスリットして用いるのが好ましい。
【００２４】
尚、本発明の砂及び／又はゴムチップ入人工芝用変形ラインテープを使用できる砂及び／又はゴムチップ入人工芝は、特に限定されないが、例えばパイル糸タイプの場合は、２０〜２００デニールの円形断面，フラットヤーンなどのタイプにも適用できるが、ループパイル製品に最も好ましく使用される。
【００２５】
本発明の砂及び／又はゴムチップ入人工芝用変形ラインテープを砂及び／又はゴムチップ入人工芝に敷設するにおいては、人の体重等による上からの押しつけによって敷設できるが、バイブレータを用いた場合より効率的である。バイブレータとしては、例えばアスファルトの転圧、整形用のバイブロプレートが挙げられる。
【００２６】
【実施例】
実施例１〜１０
モノフィラメントからなる係合素子をポリプロピレン３０００デニール（３３３３デシテックス，Ｄ＝０．６８）、地組織糸をポリエステル５００デニール（５５５デシテックス）４８フィラメント，及び１０００デニール（１１１１デシテックス）９６フィラメントを用いて、二重パイル織機（２枚のパイル布を対向状態で製織するもの）により、製織したる後、２枚に開反し、更に立設密度や素子軸長を種々変化させたそれぞれの反物について、アクリル系エマルジョンを主成分とする裏面コーティングを施した後に、パイル先端部分を溶融する方法により、係合素子として膨頭子形状をもつ布製ファスナー雄面を作成し、これを５０（ｍｍ）巾にスリットし砂及び／又はゴムチップ入人工芝用変形ラインテープとした。
【００２７】
これら砂及び／又はゴムチップ入人工芝用変形ラインテープの、布製ファスナーの係合素子密度は、３６，５４，９０（本／ｉｎｃｈ２）、膨頭子形状は、ＤＭ／Ｄ＝１．８とした。
【００２８】
これらの表１に記載の砂及び／又はゴムチップ入人工芝用変形ラインテープサンプルを、大塚化学株式会社製砂入人工芝（商品名ステングレー・サンドＣＬ２５）に係合させ、係合性能であるＰＥＥＬ強力（引きはがし抗力），ＳＨＡＥＲ強力（剪断強力）や敷設作業性等を総合評価した。それぞれを、５段階評価した結果を表１に示す。尚、評価基準は、下記の通りである。
５　非常に良好
４　かなり良好
３　良好
２　実用に耐える。
１　実用に耐えない。
【００２９】
【表１】
2004137845.tif 000002
表１から分かる通り、素子茎部直径（Ｄ）が０．３≦Ｄ≦０．９の範囲内であれば、実用に耐え得るラインテープが得られた。中でも、立設密度が３０〜９０本／ｉｎｃｈ２である実施例１〜８は、特に敷設作業が容易で係合力にも優れていた。
【００３０】
更に、立設密度が５４本／ｉｎｃｈ２であり、７≦Ｌ／Ｄ≦４０である実施例３〜７は、ＳＨＡＲＥ強力にも優れていた。
【００３１】
実施例２〜４は、パイル高さが５〜１０（ｍｍ）である為、敷設が容易であった。
【００３２】
Ｌ／Ｄが１０≦Ｌ／Ｄ≦１５である実施例３、４が、敷設の容易性と係合力の両立の面で最も好ましい結果を示した。
実施例１１
表１に記載の人工芝用変形ラインテープサンプルを、住友ゴム工業社製のハイブリッドターフ（ゴムチップ及び砂入）人工芝及び、株式会社アストロ製のアストロプレイ（ゴムチップ入り人工芝）に係合させ、係合性能であるＰＥＥＬ強力（引きはがし抗力），ＳＨＡＥＲ強力（剪断強力）や敷設作業性等を総合評価した。ところ、実施例１〜１０と同様、充分な係合性能を発揮することを確認した。
【００３３】
【発明の効果】
本発明の係合素子軸径の太い砂及び／又はゴムチップ入人工芝用変形ラインテープは、砂及び／又はゴムチップ入人工芝に対し、充分な面接着性を有する。
【図面の簡単な説明】
【図１】本発明に係る、先端が膨頭子体の係合素子を備える雄面の経糸方向の断面図である。
【図２】係合素子１本について拡大した説明図である。
【図３】例えばセンターサークルの様な、円形ラインテープの上面図である。ラインテープの縁を描く線は図面に記載するためのものであり、実際にはラインテープのみでも良い。
【図４】例えばコーナーの様な、垂直ラインテープの上面図である。ラインテープの縁を描く線は図面に記載するためのものであり、実際にはラインテープのみでも良い。
【図５】例えばコーナーエリアの様な、垂直ラインテープに１／４円形ラインテープを付したものの上面図である。ラインテープの縁を描く線は図面に記載するためのものであり、実際にはラインテープのみでも良い。
【符号の説明】
１　膨頭子体の係止部
２　雄面の地組織
ＤＭ　　膨頭子先端部膨らみ径
Ｄ　係合素子の茎部直径
Ｌ　係合素子の高さ
【図１】
2004137845.tif 000003
【図２】
2004137845.tif 000004
【図３】
2004137845.tif 000005
【図４】
2004137845.tif 000006
【図５】
2004137845.tif 000007